(57)【特許請求の範囲】
【請求項１】
マレイミド系共重合体及び熱可塑性樹脂を含有する熱可塑性樹脂組成物において、
上記マレイミド系共重合体は、Ｎ−置換マレイミド単量体単位（ａ１）２５〜５５重量％、メタクリル酸エステル単量体単位（ａ２）４０〜７０重量％、及び芳香族ビニル単量体単位（ａ３）１〜２３重量％〔但し、（ａ１）〜（ａ３）の合計は１００重量％である。〕から構成され、
上記熱可塑性樹脂は、水素添加ジエン系重合体の存在下に、（メタ）アクリル酸エステルと他の共重合可能な単量体を重合して得られたゴム変性熱可塑性樹脂であり、
上記マレイミド系共重合体及び上記熱可塑性樹脂の含有割合が、該マレイミド系共重合体及び該熱可塑性樹脂の合計を１００重量％とした場合に、それぞれ、５〜９５重量％及び５〜９５重量％であることを特徴とする熱可塑性樹脂組成物。
【請求項２】
上記Ｎ−置換マレイミド単量体単位（ａ１）が、フェニルマレイミド単位（ａ１１）であり、
上記メタクリル酸エステル単量体単位（ａ２）が、メタクリル酸メチル単位（ａ２１）であり、
上記芳香族ビニル単量体単位（ａ３）が、スチレン単位（ａ３１）であり、
上記ゴム変性熱可塑性樹脂が、水素添加ジエン系重合体の存在下に、芳香族ビニル単量体、シアン化ビニル単量体及び（メタ）アクリル酸エステルからなる単量体を重合して得られた樹脂である請求項１に記載の熱可塑性樹脂組成物。
【請求項３】
上記マレイミド系共重合体及び上記熱可塑性樹脂の合計１００重量部に対して、光安定剤及び／又は紫外線吸収剤からなる添加剤０．００１〜１０重量部を含有する請求項１又は２に記載の熱可塑性樹脂組成物。
【請求項４】
上記熱可塑性樹脂組成物からなる成形品の全光線透過率が５０％以上であり、且つ、熱変形温度が８７℃以上である１乃至３のいずれか一項に記載の熱可塑性樹脂組成物。
【発明の詳細な説明】
【０００１】
【発明の属する技術分野】
本発明は、マレイミド系共重合体及び熱可塑性樹脂を含有する熱可塑性樹脂組成物に関し、更に詳しくは、流動性及び成形加工性に優れ、成形品の着色時の鮮映性、耐熱性、耐候性及び耐衝撃性に優れる熱可塑性樹脂組成物に関する。
【０００２】
【従来の技術】
近年、自動車等の車両の外装部品等を塗装せずに製造するための無塗装部品の成形材料として熱可塑性樹脂の利用が試みられている。従来の成形材料では、塗装により、良好な外観、耐候性及び機械的強度を得ていたが、透明性を生かしつつ着色された部品の鮮映性及び耐熱性をも備えることが不十分であった。無塗装の外装部品としては、染料等の着色剤により着色されたときの鮮映性、耐熱性、耐候性、及び機械的強度のすべての項目が高水準にあることが要求され、これらを兼ね備えた成形材料が求められている。
【０００３】
【発明が解決しようとする課題】
本発明は、流動性及び成形加工性に優れ、成形品の着色時の鮮映性、耐熱性、耐候性及び耐衝撃性に優れる熱可塑性樹脂組成物を提供することを目的とする。
【０００４】
【課題を解決するための手段】
請求項１記載の熱可塑性樹脂組成物は、マレイミド系共重合体及び熱可塑性樹脂を含有することを特徴とする。
上記マレイミド系共重合体は、Ｎ−置換マレイミド単量体単位（ａ１）２５〜５５重量％、メタクリル酸エステル単量体単位（ａ２）４０〜７０重量％、及び芳香族ビニル単量体単位（ａ３）１〜２３重量％〔但し、（ａ１）〜（ａ３）の合計は１００重量％である。〕から構成され、上記熱可塑性樹脂は、水素添加ジエン系重合体の存在下に、（メタ）アクリル酸エステルと他の共重合可能な単量体を重合して得られたゴム変性熱可塑性樹脂であり、上記マレイミド系共重合体及び上記熱可塑性樹脂の含有割合が、該マレイミド系共重合体及び該熱可塑性樹脂の合計を１００重量％とした場合に、それぞれ、５〜９５重量％及び５〜９５重量％である。
【０００５】
上記マレイミド系共重合体を構成する上記Ｎ−置換マレイミド単量体単位（ａ１）は特に限定されない。上記Ｎ−置換マレイミド単量体単位（ａ１）を構成することとなる単量体としては、Ｎ−置換マレイミド単量体が好ましい。このＮ−置換マレイミド単量体の例としては、アルキル基の炭素数が１〜４のＮ−アルキルマレイミド、Ｎ−フェニルマレイミド、Ｎ−（ｐ−メチルフェニル）マレイミド、Ｎ−シクロヘキシルマレイミド等が挙げられるが、Ｎ−フェニルマレイミド、Ｎ−シクロヘキシルマレイミドが好ましい。更に、無水マレイン酸を共重合させ、アニリン等でイミド化したものを上記単量体単位（ａ１）としてもよい。また、上記Ｎ−置換マレイミド単量体単位（ａ１）は、上記例示した単量体が１種単独であるいは２種以上で構成されたものとすることができる。
【０００６】
上記メタクリル酸エステル単量体単位（ａ２）は特に限定されない。上記メタクリル酸エステル単量体単位（ａ２）を構成することとなる単量体としては、例えば、メタクリル酸メチル、メタクリル酸エチル、メタクリル酸プロピル、メタクリル酸ブチル、メタクリル酸アミル、メタクリル酸ヘキシル、メタクリル酸オクチル、メタクリル酸２−エチルヘキシル、メタクリル酸シクロヘキシル、メタクリル酸ドデシル、メタクリル酸オクタデシル、メタクリル酸フェニル、メタクリル酸イソボルニル、メタクリル酸ベンジル、メタクリル酸トリフロロエチル等のメタクリル酸エステル等が挙げられる。これらのうち、メタクリル酸メチルが好ましい。また、上記メタクリル酸エステル単量体単位（ａ２）は、上記例示した単量体が１種単独であるいは２種以上で構成されたものとすることができる。
【０００７】
上記芳香族ビニル単量体単位（ａ３）は特に限定されず、上記芳香族ビニル単量体単位（ａ３）を構成することとなる単量体は、芳香族ビニル単量体である。
上記芳香族ビニル単量体としては、例えば、スチレン、α−メチルスチレン、α−クロロスチレン、ｐ−メチルスチレン等が挙げられ、これらのうち、スチレン、α−メチルスチレンが好ましい。また、これらは１種単独であるいは２種以上で構成されたものとすることができる。
【０００９】
上記マレイミド系共重合体は、上記Ｎ−置換マレイミド単量体単位（ａ１）、メタクリル酸エステル単量体単位（ａ２）、及び芳香族ビニル単量体単位（ａ３）の合計量を１００重量％とし、Ｎ−置換マレイミド単量体単位（ａ１）を２５〜５５重量％、メタクリル酸エステル単量体単位（ａ２）を４０〜７０重量％、及び芳香族ビニル単量体単位（ａ３）を１〜２３重量％として構成される。上記Ｎ−置換マレイミド単量体単位（ａ１）の含有量が少なすぎるか、あるいは上記メタクリル酸エステル単量体単位（ａ２）の含有量が多すぎると、得られる成形品の耐熱性が劣る。一方、上記Ｎ−置換マレイミド単量体単位（ａ１）の含有量が多すぎるか、あるいは上記メタクリル酸エステル単量体単位（ａ２）の含有量が少なすぎると、得られる成形品の耐衝撃性及び鮮映性が劣る。
【００１０】
上記マレイミド系共重合体は、上記例示した単量体を共重合して得られるが、乳化重合、懸濁重合、塊状重合、溶液重合等により製造することができる。
上記方法により得られた共重合体は、１種単独でもよく、あるいは各単量体単位の含有量が上記範囲内に入るように２種以上を組み合わせたものでもよい。また、上記マレイミド系共重合体の重量平均分子量は、好ましくは５００００以上、より好ましくは５００００〜１００００００、更に好ましくは８００００〜４０００００である。
【００１１】
上記マレイミド系共重合体は、Ｄ線を用いたときの２５℃における屈折率が好ましくは１．４７〜１．６０、より好ましくは１．４８〜１．５９、更に好ましくは１．４９〜１．５４、特に好ましくは１．４９〜１．５３とすることができる。また、熱分析により求められるガラス転移温度を好ましくは１２０℃以上、より好ましくは１２０〜１７０℃、更に好ましくは１３０〜１６０℃とすることができる。ガラス転移温度が低すぎると得られる成形品の耐熱性が低下することになる。
更に、上記マレイミド系共重合体は、共重合体中に残存するマレイミド系単量体の含有量を１００ｐｐｍ以下とすることが好ましく、より好ましくは８０ｐｐｍ以下、更に好ましくは６０ｐｐｍ以下である。残留するマレイミド系単量体の含有量が少ないほど得られる成形品の耐光性が優れる。
【００１２】
上記熱可塑性樹脂（但し、上記マレイミド系共重合体を除く。）は、水素添加ジエン系重合体の存在下に、（メタ）アクリル酸エステルと他の共重合可能な単量体を重合して得られたゴム変性熱可塑性樹脂である。
【００１３】
このゴム変性熱可塑性樹脂について説明する。上記ゴム変性熱可塑性樹脂は、ゴム質重合体として、水素添加ジエン系重合体の存在下に、（メタ）アクリル酸エステルと他の共重合可能な単量体、即ち、（メタ）アクリル酸エステルと、芳香族ビニル単量体、シアン化ビニル単量体、及び酸無水物系単量体の群から選ばれた少なくとも１種とからなる単量体（イ）、好ましくは少なくとも２種とからなる単量体（ロ）を重合して得られた重合体（Ｐ）、又はこの重合体（Ｐ）と単量体（イ）の（共）重合体との混合物、好ましくはこの重合体（Ｐ）と単量体（ロ）の共重合体との混合物からなる。尚、上記単量体の例示及び好ましい単量体は、上記マレイミド系共重合体の説明において記載した例示及び好ましい単量体の記載と同様である。
シアン化ビニル単量体としては、アクリロニトリル、メタクリロニトリル等が挙げられる。
アクリル酸エステルとしては、アクリル酸メチル、アクリル酸エチル、アクリル酸プロピル、アクリル酸ブチル、アクリル酸アミル、アクリル酸ヘキシル、アクリル酸オクチル、アクリル酸２−エチルヘキシル、アクリル酸シクロヘキシル、アクリル酸フェニル、アクリル酸イソボルニル等が挙げられる。
酸無水物系単量体としては、無水マレイン酸、無水イタコン酸、無水シトラコン酸等が挙げられる。
ゴム質重合体の存在下で重合する単量体（イ）及び（ロ）の単量体の種類及び量は、得られるゴム変性熱可塑性樹脂の成形品の全光線透過率が好ましくは５０％以上、より好ましくは６０％以上、更に好ましくは６５％以上、特に好ましくは７０％以上となるように適宜調整する。全光線透過率が大きくなるほど、鮮映性に優れ、好ましい。
また、必要に応じて配合する単量体（イ）及び（ロ）の共重合体で重合に供する単量体の種類及び量についても混合後得られるゴム変性熱可塑性樹脂の全光線透過率が好ましくは５０％以上、より好ましくは６０％以上、更に好ましくは６５％以上、特に好ましくは７０％以上になるように適宜調整される。
ゴム質重合体の屈折率と、ゴム質重合体の存在下で重合に供される単量体（イ）及び（ロ）の（共）重合体としたときの屈折率との差は、好ましくは０．１以下、より好ましくは０．０６以下、更に好ましくは０．０４以下、特に好ましくは０．０２以下である。屈折率の差が小さくなるほど、鮮映性に優れる。
【００１４】
上記ゴム変性熱可塑性樹脂に用いられる水素添加ジエン系重合体としては、水素添加共役ジエン系（共）重合体が用いられる。
【００１５】
上記水素添加共役ジエン系（共）重合体としては、好ましくは芳香族ビニル単量体単位０〜６０重量％及び共役ジエン単量体単位４０〜１００重量％のホモ、ランダム、ブロック等の（共）重合体を水素添加したものである。より好ましくは、芳香族ビニル単量体単位１０〜６０重量％及び共役ジエン単量体単位４０〜９０重量％のブロック（一部ランダム構造を含有していてもよい。）共重合体の水素添加したものである。上記の水素添加は、好ましくは共役ジエン部分の二重結合の７０％以上、より好ましくは９０％以上、更に好ましくは９５％以上である。水素添加が上記範囲にあると、この水素添加物を用いて得られたゴム変性熱可塑性樹脂からなる本発明の熱可塑性樹脂組成物の耐熱劣化性及び耐候性に優れる。
【００１６】
上記水素添加ジエン系（共）重合体の数平均分子量は、好ましくは５０００〜１００００００、より好ましくは３００００〜３０００００である。数平均分子量はゲルパーミエーションクロマトグラフィーにより標準ポリスチレンの較正曲線を用いて求められる。数平均分子量が上記範囲にあると、この水素添加物を用いて得られたゴム変性熱可塑性樹脂からなる本発明の熱可塑性樹脂組成物の成形加工性とその成形品の耐衝撃性の物性バランスが高水準となる。そして、鮮映性に優れる。
上記水素添加ジエン系（共）重合体に用いられる芳香族ビニル単量体の例示並びに好ましい単量体は、前記単量体単位（ａ３）の記載と同様である。また、共役ジエン単量体は、例えば１，３−ブタジエン、イソプレン、１，３−ペンタジエン等が挙げられる。
【００１７】
上記ゴム変性熱可塑性樹脂は、好ましくは、成形品の全光線透過率が好ましくは５０％以上、より好ましくは６０％以上、更に好ましくは６５％以上、特に好ましくは７０％以上であるゴム変性熱可塑性樹脂である。また、このゴム変性熱可塑性樹脂には、必要に応じて、上記例示した単量体の（共）重合体を含有したものでもよい。全光線透過率が大きくなるほど鮮映性に優れる。
【００１８】
上記ゴム変性熱可塑性樹脂は、上記ゴム質重合体の存在下に、上記単量体を、乳化重合、懸濁重合、溶液重合、塊状重合等により製造することができる。ゴム質重合体が乳化重合で製造されるものは、ラテックス状で得られるため、ゴム変性熱可塑性樹脂の製造は、通常、乳化重合法で行われる。一方、ゴム質重合体が溶液重合で製造されるものは、溶液状又は固形状であるため、ゴム変性熱可塑性樹脂の製造は、溶液重合、塊状重合等により行われる。
上記ゴム変性熱可塑性樹脂を重合する際には、重合開始剤、連鎖移動剤（分子量調節剤）が用いられる。また、乳化重合による場合は、更に乳化剤、水等が用いられる。
尚、上記ゴム変性熱可塑性樹脂を製造するために用いられる上記ゴム質重合体及び上記単量体は、ゴム質重合体全量の存在下に、単量体を一括添加して重合してもよく、分割又は連続添加して重合してもよい。また、これらを組み合わせた方法で、重合してもよい。更に、ゴム質重合体の全量又は一部を、重合途中で添加して重合してもよい。固体状ゴム質重合体を用いる場合には、単量体及び／又は重合溶媒等の１部又は全量に溶解して重合に供することができる。
【００１９】
乳化重合の重合開始剤としては、例えば、クメンハイドロパーオキサイド、ジイソプロピルベンゼンハイドロパーオキサイド、パラメンタンハイドロパーオキサイド等で代表される有機ハイドロパーオキサイド類と含糖ピロリン酸処方、スルホキシレート処方等で代表される還元剤との組み合わせによるレドックス系、あるいは過硫酸カリウム等の過硫酸塩等が挙げられる。懸濁重合、溶液重合、塊状重合等の重合開始剤としては、例えば、ベンゾイルパーオキサイド（ＢＰＯ）、ジクミルパーオキサイド、ラウロイルパーオキサイド、ｔ−ブチルパーオキシラウレイト、ｔ−ブチルパーオキシイソプロピルカーボネート、ｔ−ブチルパーオキシモノカーボネート等の過酸化物が使用される。更に、上記重合開始剤は、重合系に一括又は連続的に添加することができる。上記重合開始剤の使用量は、単量体全量に対し、通常、０．１〜１．５重量％、好ましくは０．２〜０．７重量％である。上記重合開始剤は１種単独であるいは２種以上を組み合わせて用いることができる。
【００２０】
連鎖移動剤は、公知のものが使用できる。例えば、オクチルメルカプタン、ｎ−ドデシルメルカプタン、ｔ−ドデシルメルカプタン、ｎ−ヘキシルメルカプタン、ｎ−ヘキサデシルメルカプタン、ｎ−テトラデシルメルカプタン、ｔ−テトラデシルメルカプタン等のメルカプタン類、ターピノーレン、α−メチルスチレンのダイマー等が挙げられる。これら連鎖移動剤は、単独でも２種以上を組み合わせても使用してもよい。上記連鎖移動剤の使用量は、単量体全量に対して、通常、０．０５〜２．０重量％である。
【００２１】
乳化重合の場合に使用する乳化剤は、公知のものが使用でき、例えば、高級アルコールの硫酸エステル、ドデシルベンゼンスルホン酸ナトリウム等のアルキルベンゼンスルホン酸塩、ラウリル硫酸ナトリウム等の脂肪族スルホン酸塩、高級脂肪族カルボン酸塩、リン酸系等のアニオン性界面活性剤、ポリエチレングリコールのアルキルエステル型、アルキルエーテル型等のノニオン系界面活性剤等が挙げられる。これらは、１種単独で使用することも、あるいは２種以上を混合して用いることもできる。上記乳化剤の使用量は、通常、単量体全量に対して、通常、０．３〜５．０重量％である。
【００２２】
乳化重合により製造する場合、通常、凝固剤により凝固して得られた粉末を水洗後、乾燥することによって精製される。この凝固剤としては、塩化カルシウム、硫酸マグネシウム、塩化マグネシウム、塩化ナトリウム等の無機塩や、硫酸、塩酸等の酸等を使用することができる。
溶液重合、塊状重合により製造する場合、残留単量体、溶媒等を公知の方法で除去し、ゴム変性熱可塑性樹脂を回収することができる。
【００２３】
上記ゴム変性熱可塑性樹脂中のゴム含有率は、好ましくは５〜７０重量％、より好ましくは５〜６５重量％である。また、上記ゴム変性熱可塑性樹脂のアセトン可溶分の極限粘度〔η〕（３０℃、メチルエチルケトン）は、好ましくは０．２ｄｌ／ｇ以上、より好ましくは０．２５〜１．５ｄｌ／ｇである。更に、上記ゴム変性熱可塑性樹脂中のグラフト率は、好ましくは５％以上、より好ましくは１０〜１５０％とすることができる。グラフト率が小さすぎると、成形加工性及び成形品の耐衝撃性が劣り好ましくない。尚、グラフト率の測定方法は以下の通りである。
ゴム変性熱可塑性樹脂１ｇをアセトン２０ｍｌに投入し、振とう機を用いて常温で２時間振とうし、遠心分離機（回転数２３０００ｒｐｍ）で６０分間遠心分離し、不溶分と可溶分とを分離して得られる不溶分重量Ｔを測定し、ゴム変性熱可塑性樹脂１ｇ中のゴム質重合体の重量Ｓとから、下記式によりグラフト率を求められる。
グラフト率（％）＝１００×（Ｔ−Ｓ）／Ｓ
【００２４】
上記熱可塑性樹脂の屈折率と上記マレイミド系共重合体の屈折率と屈折率差は、好ましくは０．０８以下、より好ましくは０．０６以下、更に好ましくは０．０４以下、特に好ましくは０．０２以下である。屈折率差が小さくなるほど、鮮映性に優れる。
【００２５】
上記マレイミド系共重合体を（Ａ）、熱可塑性樹脂を（Ｂ）としたときの含有割合（Ａ）／（Ｂ）は、単位を重量％とすると、５〜９５／５〜９５、より好ましくは１０〜９０／１０〜９０、更に好ましくは５０〜９０／１０〜５０である。上記マレイミド系共重合体（Ａ）が多すぎるかあるいは熱可塑性樹脂（Ｂ）が少なすぎる場合、成形品の実用耐熱性が劣り、一方、上記マレイミド系共重合体（Ａ）が少なすぎるかあるいは熱可塑性樹脂（Ｂ）が多すぎる場合、成形品の耐衝撃性が劣る。
【００２６】
本発明の熱可塑性樹脂組成物には、添加剤として、光安定剤及び紫外線吸収剤を含有させることができる。
上記光安定剤としては、例えば、有機ニッケル系、ヒンダードアミン系等の、従来より塗料、合成ゴム、合成樹脂、合成繊維等に用いられている光安定剤はいずれも用いることができ、例えば、ビス（２，２’，６，６’−テトラメチル−４−ピペリジル）セバケート、ビス（１，２，２’，６，６’−ペンタメチル−４−ピペリジル）セバケート、４−ベンゾイルオキシ−２，２’，６，６’−テトラメチルピペリジン、テトラキシ（２，２’，６，６’−テトラメチル−４−ピペリジル）−１，２，３，４−ブタンテトラカルボキシレート、ポリ｛〔６（１，１’，３，３’−テトラメチルブチル）イミノ〕〔１，３，５−トリアジン−２，４ジイル〕〔４（２，２’，６，６’−テトラメチルピペリジル）イミノ〕〕ヘキサメチレン〔４（２，２’，６，６’−テトラメチルピペリジル）イミノ〕｝等のヒンダードアミン系光安定剤が挙げられる。上記光安定剤は、含有量が多すぎると、成形品が変色するおそれがある。
【００２７】
上記紫外線吸収剤としては、例えば、ｐ−ｔ−ブチルフェニルサリシレート、２，２’−ジヒドロキシ−４−メトキシベンゾフェノン、２−（２’−ヒドロキシ−４’−ｎ−オクトキシフェニル）ベンゾトリアゾール、２−〔２−ヒドロキシ３，５−ビス（α（α−ジメチルベンジル）フェニル）〕−２Ｈ−ベンゾトリアゾール、２，２−メチレンビス〔４−（１，１’，３，３’−テトラメチルブチル）−６−（２Ｈ−ベンゾトリアゾール−２−イル）フェニル〕、２−（２−ヒドロキシ−５−メチルフェニル）ベンゾトリアゾール等が挙げられる。
上記光安定剤及び／又は上記紫外線吸収剤からなる添加剤の含有量は、上記マレイミド系共重合体（Ａ）及び熱可塑性樹脂（Ｂ）の合計１００重量部に対して、好ましくは０．０１〜１０重量部、より好ましくは０．０２〜８．０重量部、更に好ましくは０．０５〜８．０重量部とすることができる。上記添加剤の含有量が少なすぎると目的の添加効果が得られない。一方、多すぎると耐候性が低下し、いずれも好ましくない。
【００２８】
熱可塑性樹脂組成物には、更に、公知の各種添加剤、例えば、滑剤、難燃剤、難燃助剤、カップリング剤、抗菌剤、防カビ剤、酸化防止剤、可塑剤、着色剤（顔料、染料等）、帯電防止剤等を、要求される性能を損なわない範囲で配合することができる。
【００２９】
上記滑剤としては、例えば、パラフィンワックス、ステアリン酸、硬化油、ステアロアミド、メチレンビスステアロアミド、ｎ−ブチルステアレート、ケトンワックス、オクチルアルコール、ラウリルアルコール、ヒドロキシステアリン酸トリグリセリド、シリコーンオイル等が挙げられる。
【００３０】
熱可塑性樹脂組成物は、マレイミド系共重合体と熱可塑性樹脂の配合によって得られるが、この組成物を用いて形成された成形品の全光線透過率は、好ましくは５０％以上、より好ましくは５５％以上、更に好ましくは６０％以上とすることができ、着色剤によって着色された場合に鮮映性に優れた成形品を得ることができる。また、この成形品の熱変形温度は、好ましくは８７℃以上、より好ましくは８８℃以上、更に好ましくは９０℃以上とすることができる。そして、この成形品のアイゾット衝撃強度は、好ましくは５Ｊ／ｍ２以上、より好ましくは６Ｊ／ｍ２、更に好ましくは７Ｊ／ｍ２以上とすることができる。
【００３５】
熱可塑性樹脂組成物は、バンバリーミキサー、ブラベンダー、プラストミル、ニーダー、ベント付き押出機等の一般に熱可塑性樹脂の混合に用いられている各種の混合装置を用いて製造することができるが、これらのうち、ベント付き押出機を用いるのが好ましい。また、混合前の各成分の形態は特に限定されず、例えば、ペレット、ビーズ、粉末、フレーク等のいずれのものでもよい。また、混合する温度は、混合するマレイミド系共重合体の融点以上の温度であることが好ましく、このため、混合温度は２００℃以上であることが好ましい。
【００３６】
【発明の実施の形態】
以下に、本発明を実施例を挙げて更に具体的に説明するが、本発明はその要旨を超えない限り、以下の実施例に何ら制約されるものではない。尚、実施例及び比較例において、部及び％は特に断らない限り重量基準である。
１．評価方法
本実施例において用いた評価方法は以下の通りである。
（１）重量平均分子量
マレイミド系共重合体０．０２ｇを溶媒（ＴＨＦ）１０ｍｌに溶解し、液クロ用前処理ディスクで濾過した後、ゲルパーミエーションクロマトグラフィー（ＧＰＣ）にて重量平均分子量を測定した。尚、較正曲線はポリスチレンの標準物質を用いて作成した。カラムは東ソー社製ＴＳＫ  Ｇｅｌ  Ｍｕｌｔｉｐｏｒｅ  ＨＸＬ−Ｍを２本直結して用い、溶離液をＴＨＦとして、ＲＩ検出器により検出し、カラム温度４０℃で測定した。
【００３７】
（２）ガラス転移温度
示差走査熱量計（ＤＳＣ）を用いて測定した。
（３）屈折率
ＪＩＳ  Ｋ７１０５に準じて、Ｄ線、２５℃で測定した。
【００３８】
（４）ゴム変性熱可塑性樹脂のグラフト率
本文中に示した。
【００３９】
（５）メルトフローレート（ＭＦＲ）
ＪＩＳ  Ｋ７２１０に準じて測定した。測定温度は２２０℃、荷重９８Ｎ、単位はｇ／１０ｇである。
（６）アイゾット衝撃強度
ＡＳＴＭ  Ｄ２５６に準じて測定した（１／４″、ノッチ付き）。単位はＪ／ｍである。
（７）熱変形温度
ＡＳＴＭ  Ｄ６４８に準じて測定した（１／２″、１８．６ｋｇ／ｃｍ2）。
【００４０】
（８）曲げ強さ
ＡＳＴＭ  Ｄ７９０に準じて測定した。単位はＭＰａである。
（９）曲げモジュラス
ＡＳＴＭ  Ｄ７９０に準じて測定した。単位はＭＰａである。
【００４１】
（１０）全光線透過率
長さ８０ｍｍ、幅５５ｍｍ、厚さ２．５ｍｍの試験片を使用し、ＪＩＳ  Ｋ７１０５に準じて測定した。単位は％である。
【００４２】
（１１）耐候性
樹脂１００部に対し、カーボンブラック０．５部、ステアリン酸カルシウム０．３部を添加し、押出機を用いて着色混練し、ペレットを得た。このペレットを後述の成形条件で射出成形して長さ８０ｍｍ、幅５５ｍｍ、厚さ２．５ｍｍの試験片を作製し、サンシャインウェザーオメーター（スガ試験機社製）を用いて降雨サイクル１８分／１２０分、ブラックパネル温度６３℃として１０００時間暴露し、暴露前後の色調変化値ΔＥを算出した。
ΔＥは、多光源分光測定計（スガ試験機社製）を用いて変色度Ｌａｂ（Ｌ；明度、ａ；赤色度、ｂ；黄色度）を測定し、次式により算出した。
ΔＥ＝√〔（Ｌ1−Ｌ2）2＋（ａ1−ａ2）2＋（ｂ1−ｂ2）2〕
（式中、Ｌ1、ａ1、ｂ1は、暴露前の色調、Ｌ2、ａ2、ｂ2は暴露後の色調を示す。）
ΔＥの値は、小さい方が色の変化が小さく、色調が優れていることを示す。
【００４３】
（１２）鮮映性
耐候性試験の試験片と同様の試験片を用いて、目視で評価した。
○印；鮮映性に優れる。
×印；鮮映性に劣る。
【００４４】
２．マレイミド系共重合体の調製
マレイミド系共重合体（Ａ）として、下記（Ａ−１〜３）のものを用いた。重量平均分子量、ガラス転移温度及び屈折率は表１に示した。
（Ａ−１）Ｎ−フェニルマレイミド単量体単位２５％、メタクリル酸メチル単量体単位７０％、スチレン単量体単位５％で構成されるマレイミド系共重合体。
（Ａ−２）Ｎ−フェニルマレイミド単量体単位２７％、メタクリル酸メチル単量体単位５０％、スチレン単量体単位２３％で構成されるマレイミド系共重合体。
（Ａ−３）Ｎ−フェニルマレイミド単量体単位１５％、メタクリル酸メチル単量体単位３５％、スチレン単量体単位５０％で構成されるマレイミド系共重合体。
【００４５】
【表１】
0005043257.tif 000002
【００４６】
３．熱可塑性樹脂の調製
熱可塑性樹脂（Ｂ）として、下記のゴム変性熱可塑性樹脂を用いた。水素添加ジエン系（共）重合体（商品名「ダイナロン４６００Ｐ」、ＪＳＲ社製）の存在下で、スチレン、メタクリル酸メチル、アクリロニトリルを重合して得られ、ゴム質重合体含有率が２８％、スチレン単量体単位１７％、メタクリル酸メチル単量体単位５４．５％、アクリロニトリル単量体単位１０．５％で構成され、グラフト率が４５％、屈折率が１．５１０であるゴム変性熱可塑性樹脂（Ｂ−１）を得た。
【００４７】
４．添加剤
添加剤（Ｃ）として、下記の光安定剤及び紫外線吸収剤を用いた。光安定剤（Ｃ−１）として、ビス（２，２’，６，６’−テトラメチル−４−ピペリジル）セバケートを、紫外線吸収剤（Ｃ−２）として、２−（２−ヒドロキシル−５−メチルフェニル）ベンゾトリアゾールを用いた。
【００４８】
５．実施例１〜２、比較例１
表２に示す配合処方で、成分（Ａ）、（Ｂ）及び（Ｃ）をタンブラーで混合し、更に単軸押出機を用いてペレットを作製した。得られたペレットを十分に乾燥し、日本製鋼所社製の射出成形機Ｊ１００Ｅ−Ｃ５型を用いて、シリンダー温度２３０℃、金型温度５０℃で射出成形し、各種評価用試験片を得た。この試験片を用い、上記評価方法で測定した。評価結果を表２に示す。
【００４９】
【表２】
0005043257.tif 000003
【００５０】
６．実施例の効果
実施例１及び２は、成形加工性に優れ、且つ成形品の耐熱性及び鮮映性がともに高水準で優れている。一方、比較例１は、メタクリル酸メチル単量体単位が本発明の範囲未満のマレイミド系共重合体を用いた熱可塑性樹脂組成物であり、成形性は優れるが、成形品の耐熱性及び鮮映性が劣る。
【００５１】
【発明の効果】
本発明の熱可塑性樹脂組成物は、流動性及び成形加工性に優れ、組成物を着色した場合に得られる成形品の鮮映性、耐熱性、耐候性及び耐衝撃性にも優れていることから、塗装工程を省略した各種部品等の、厳しい品質が要求される用途の成形材料として極めて有用である。